(57)【要約】      （修正有）【課題】ラベル貼着後、常温の水によっては剥離しにくく、且つ熱水により容易に剥離、除去できるタックラベルおよびボトルを得る。【解決手段】タックラベル１がポリエステル製ブローボトルの胴部表面に貼着されているタックラベル付きポリエステル製ボトルであって、該タックラベルは少なくとも一方の面に印刷層３が設けられたラベル基材２の裏面側に熱水可溶性接着剤からなる接着剤層５が設けられており、前記ラベル基材が比重１未満の材料で形成されているとともに、前記接着剤層が、本タックラベルをポリエステル製ブローボトルに該接着剤層を介して貼着したタックラベル付きポリエステル製ボトルを４０℃の水に浸漬した場合には３０分以上剥離せず且つ７５℃以上の熱水に浸漬した場合には３０分以内に剥離可能な接着剤で形成されている。【選択図】図３
2006293386.tif 000002
【特許請求の範囲】
【請求項１】
タックラベルがポリエステル製ブローボトルの胴部表面に貼着されているタックラベル付きポリエステル製ボトルであって、該タックラベルは、少なくとも一方の面に印刷層が設けられたラベル基材の裏面側に熱水可溶性接着剤からなる接着剤層が設けられており、前記ラベル基材が比重１未満の材料で形成されているとともに、前記接着剤層が、該タックラベルをポリエステル製ブローボトルに該接着剤層を介して貼着したタックラベル付きポリエステル製ボトルを４０℃の水に浸漬した場合には３０分以上剥離せず且つ７５℃以上の熱水に浸漬した場合には３０分以内に剥離可能な接着剤で形成されていることを特徴とするタックラベル付きポリエステル製ボトル。
【請求項２】
ボトルが熱水浸漬時に熱収縮変形可能である請求項１記載のタックラベル付きポリエステル製ボトル。
【請求項３】
タックラベルの接着剤層の表面のうち少なくとも一端縁部に非粘着性マスキング層が設けられている請求項１又は２記載のタックラベル付きポリエステル製ボトル。
【請求項４】
タックラベルのラベル基材が、比重１未満の合成紙又は延伸ポリプロピレンフィルムにより形成されている請求項１〜３の何れかの項に記載のタックラベル付きポリエステル製ボトル。
【請求項５】
熱水可溶性接着剤がアクリル系の水溶性粘着剤である請求項１〜４の何れかの項に記載のタックラベル付きポリエステル製ボトル。
【発明の詳細な説明】
【技術分野】
【０００１】
本発明は、ポリエステル製ボトルなどの表面に接着剤層を介して貼着されるタックラベルと該タックラベルが貼着されたタックラベル付きポリエステルボトル、さらに詳しくは、ポリエステル製ボトルをリサイクルする際のラベル剥離作業を容易に行うことのできるタックラベル及びタックラベル付きポリエステル製ボトルに関する。
【背景技術】
【０００２】
飲料水、清涼飲料水、ジュース、茶、紅茶、日本酒、焼酎などの容器としてポリエステル製ボトル（いわゆるＰＥＴボトルなど）が広く利用されている。このポリエステル製ボトルに対し、近年、環境保護の観点からリサイクルの要請が著しく高まっている。ポリエステル製ボトルには、商品名や内容物などを表示するためのラベルが貼付されている場合があり、ポリエステル製ボトルをリサイクルする場合にはこのラベルを再生処理設備における再生処理工程（熱水処理等）において剥離、除去させる必要がある。また、再生処理を効率よく行うため、ボトルを廃棄する前に各家庭でラベルを剥離することが望まれている。このため、前記ラベルはボトルへの貼着性及び貼着操作性に優れるという特性とともに、ボトル内容物が消費されるまではボトルに密着性よく貼着されて容易には剥離せず、内容物消費後には簡易に剥離できるという相反する特性が要求される。また、空のボトルにラベルを貼付した後、内容物を充填する場合には、内容物充填前にボトル内を水や弱アルカリ性洗浄液などで洗浄することが多い。この洗浄工程では、ラベルは剥がれず、貼着された状態を保持している必要がある。
【０００３】
実公平６−３４２３号公報には、容器をリサイクル使用する際のラベル剥離作業を簡易化できる容器用タックラベルとして、ラベル基材の裏面側に接着剤層が設けられたタックラベルであって、ラベル基材の容器表面への貼着時に、該ラベル基材と容器表面との間にラベル剥離用液体の浸入路が形成されるように、前記接着剤層が部分的に設けられた容器用タックラベルが開示されている。また、特開平８−３０２０１号公報には、低温、短時間のシャワーリングによっても容易に剥離できる容器用ラベルとして、ラベル基材の裏面側に接着剤層からなる接着部が部分的に設けられ、且つラベル基材に前記接着部に通ずる複数個のラベル剥離用液体の浸入孔が設けられた容器用ラベルが開示されている。さらに、実公平７−３１２６１号公報には、基材の裏面全面に形成された粘着剤層を不粘着性のマスキング剤で網目状にマスキングして、粘着剤層の露出状態を無数の微細で均一な網点状とするとともに、ラベルの一端縁側における粘着剤層の一部分を前記マスキング剤により完全に被覆した粘着ラベルが開示されている。
【０００４】
しかし、これらのラベルを前記ポリエステル製ボトルに適用した場合、上記内容物充填前の洗浄工程において、洗浄液が前記ラベル剥離用液体の浸入路や網目状のマスキング部に浸入して貼付したラベルの接着力が低下し、剥離するおそれがある。また、流通過程において、前記ラベル剥離用液体の浸入路や網目状のマスキング部に塵芥などの異物が混入しやすいという問題も生じる。
【０００５】
【特許文献１】実公平６−３４２３号公報
【特許文献２】特開平８−３０２０１号公報
【特許文献３】実公平７−３１２６１号公報
【発明の開示】
【発明が解決しようとする課題】
【０００６】
したがって、本発明の目的は、ボトルへの貼着性及び貼着操作性に優れるとともに、ラベル貼着後、ボトル内容物が消費されるまではボトルから剥離しにくく、且つボトル内容物消費後には簡単に剥離、除去できるタックラベル、及び該タックラベル付きポリエステル製ボトルを提供することにある。
本発明の他の目的は、ラベル貼着後、常温の水によっては剥離しにくく、且つ熱水により容易に剥離、除去できるタックラベル、及び該タックラベル付きポリエステルボトルを提供することにある。
【０００７】
本発明のさらに他の目的は、再生処理設備における再生処理工程において剥離、除去することができ、且つ手でも容易に剥離できるタックラベル及びタックラベル付きポリエステル製ボトルを提供することにある。
本発明の別の目的は、ラベルとボトルとの間に異物が混入しにくいタックラベル及びタックラベル付きポリエステル製ボトルを提供することにある。
本発明のさらに別の目的は、ラベル剥離操作後のラベルとボトルとを容易に分離できるタックラベル及びタックラベル付きポリエステル製ボトルを提供することにある。
【課題を解決するための手段】
【０００８】
本発明者らは、前記目的を達成するため鋭意検討した結果、ラベル基材上に設けられた特定の接着剤からなる接着剤層表面の特定部位を非粘着性マスキング剤で被覆すると、ポリエステル製ボトルへのラベル貼着後、ボトルの内容物が消費されるまではラベルが剥離しにくく、しかもボトルのリサイクル（回収、再生処理、再利用）のためラベルを熱水処理等の再生処理設備における再生工程で剥離、除去でき、且つ手で容易に剥離、除去できること、及びラベル基材上に特定の接着剤で形成された接着剤層を設けると、ラベル貼着後、常温の水に浸漬しても容易には剥離しないが、熱水に浸漬すると簡単に剥離、除去できることを見出し、本発明を完成した。
【０００９】
すなわち、本発明は、タックラベルがポリエステル製ブローボトルの胴部表面に貼着されているタックラベル付きポリエステル製ボトルであって、該タックラベルは、少なくとも一方の面に印刷層が設けられたラベル基材の裏面側に熱水可溶性接着剤からなる接着剤層が設けられており、前記ラベル基材が比重１未満の材料で形成されているとともに、前記接着剤層が、該タックラベルをポリエステル製ブローボトルに該接着剤層を介して貼着したタックラベル付きポリエステル製ボトルを４０℃の水に浸漬した場合には３０分以上剥離せず且つ７５℃以上の熱水に浸漬した場合には３０分以内に剥離可能な接着剤で形成されていることを特徴とするタックラベル付きポリエステル製ボトルを提供する。
【００１０】
タックラベルの接着剤層の表面のうち少なくとも一端縁部に非粘着性マスキング層が設けられていてもよい。また、タックラベルのラベル基材が、比重１未満の合成紙又は延伸ポリプロピレンフィルムにより形成されていてもよく、熱水可溶性接着剤がアクリル系の水溶性粘着剤であってもよい。
【００１１】
なお、本明細書では、ラベル基材の表面側に印刷層が設けられ且つ裏面側に熱水可溶性接着剤からなる接着剤層と前記接着剤層を部分的に被覆する非粘着性マスキング層とが設けられているタックラベルであって、前記ラベル基材が比重１未満の材料で形成されているとともに、前記マスキング層が前記接着剤層の表面のうち中央部と該中央部から離隔した一端縁部とに、前記接着剤層が環状に露出するように設けられているタックラベルを「タックラベルＡ」と略称する場合がある。
【００１２】
また、少なくとも一方の面に印刷層が設けられたラベル基材の裏面側に熱水可溶性接着剤からなる接着剤層が設けられているタックラベルであって、前記ラベル基材が比重１未満の材料で形成されているとともに、前記接着剤層が、本タックラベルを被着物に該接着剤層を介して貼着した接着物を４０℃の水に浸漬した場合には３０分以上剥離せず且つ７５℃以上の熱水に浸漬した場合には３０分以内に剥離可能な接着剤で形成されているタックラベルを「タックラベルＢ」と略称する場合がある。
【発明の効果】
【００１３】
本発明のタックラベルＡ及び該タックラベル付きポリエステル製ボトルによれば、非粘着性マスキング層が、熱水可溶性接着剤からなる接着剤層の表面のうち特定の部位に、前記接着剤層が環状に露出するように設けられているとともに、ラベル基材の比重が１未満であるため、ボトルへのラベル貼着性及び貼着操作性に優れるとともに、ラベル貼着後、ボトル内容物が消費されるまではボトルからラベルが剥離しにくく、且つボトル内容物消費後には簡単にラベルを剥離、除去することができる。また、ラベルを再生処理設備における再生工程で剥離、除去できるだけでなく、手によっても容易に剥がすことができ、ラベルとボトルとの間に異物も混入しにくい。
【００１４】
また、本発明のタックラベルＢ及び該タックラベル付きポリエステル製ボトルによれば、粘着剤層が特定の接着剤で形成されており、しかもラベル基材の比重が１未満であるため、ラベル貼着後、常温の水によっては剥離しにくく、ボトル内部等の水洗が可能であるとともに、所定の役割を果たした後には、再生処理設備における熱水処理工程などにより容易に剥離、除去できる。
【発明を実施するための最良の形態】
【００１５】
以下、本発明を、必要に応じて図面を参照しつつ詳細に説明する。図１は本発明のタックラベルの一例を示す正面図、図２はその背面図、図３はそのIII−III線断面図である。図４は本発明のタックラベル付きポリエステル製ボトルの一例を示す斜視図である。
【００１６】
このタックラベル１では、ほぼ矩形状のラベル基材２の表面側に、商品名や内容物等を表示するための印刷層３と該印刷層３を被覆する被覆層４とがこの順に設けられ、ラベル基材２の裏面側に、被貼着物表面に貼着するための接着剤層５と該接着剤層５を部分的に被覆する非粘着性マスキング層６とが順次設けられている。前記ラベル基材２は比重が１未満の材料で形成されている。また、接着剤層５は、熱水可溶性接着剤からなり、ラベル基材２の裏面側の全面に亘って形成されている。さらに、非粘着性マスキング層６は接着剤層５の表面のうち周縁部を除いた中央部６ａと該中央部６ａから離隔した一端縁部６ｂ（例えば角部）とに形成されており、接着剤層５はタックラベル１の全周に亘り環状（額縁状）に露出している。
【００１７】
このタックラベル１を、図４に示されるようにポリエステル製ブロー（成形）ボトル７の表面に貼着する場合、接着剤層５がラベルの全周に亘り環状に露出しているため、自動ラベル貼着機によりラベルの貼着を円滑且つ容易に行うことができるとともに、不用意な剥離を生じさせることなく美麗に且つ確実に貼着できる。また、ボトル７にタックラベル１を貼付した後、内容物を充填する前に、ボトル７内を常温（例えば１５℃）の水や弱アルカリ性洗浄液などで洗浄しても、ラベル剥離用液体の浸入路や網目状のマスキング部等が形成された従来のラベルのように水などの洗浄液がラベル全体に容易に浸入することがなく、上記工程でのラベルの接着力の低下を防止できる。さらに、ラベル貼着後の流通過程において、塵芥などの異物がボトル７とタックラベル１との間に入り込むのも抑制できる。
【００１８】
一方、上記タックラベル１では、粘着剤層５の表面のうち一端縁部６ｂ（すなわち、タックラベル１の端縁部）が非粘着性マスキング層６で被覆されているため、タックラベル１をボトル７に貼付した際、タックラベル１とボトル７表面との間に引き剥がし用の非接着部（つまみ部）が確保される。また、接着剤層５の表面のうち中央部６ａも非粘着性マスキング層で被覆されていることから、ボトル７との接着面積が非常に小さい。例えば、接着剤層５の露出面積を、マスキング層を設けない場合の接着剤層５の全表面積に対して、例えば１０〜６０％（好ましくは１５〜４０％程度）に低減できる。そのため、ボトル７の内容物が消費された後にタックラベル１を剥離する際には、前記非接着部に爪などを差し入れてタックラベル１の端縁部をつまんで引き起こすことにより、簡単に剥がすことができる。例えば、接着剤層が全面露出したタックラベルと比較し、例えば約５分の１程度の力で剥離することが可能である。なお、接着剤層５の露出面積が小さくても、前記のように、接着剤層５がラベルの全周に亘り切れ目なく環状に露出しているため、不用意な剥離が生じることがない。
【００１９】
また、接着剤層５が熱水可溶性接着剤で構成されているため、タックラベル１を貼着したタックラベル付きボトルを熱水に浸漬すると、接着力が大きく低下し、剥離する。この際、前記のようにボトル７との接着面積が極めて小さいため、タックラベル１を容易に剥離できる。しかも、前記接着剤は熱水に溶解するため、剥離したタックラベル１はボトル７に再付着しにくい。さらに、ボトル７はポリエステルからなるブロー成形品であるため、熱水に浸漬すると熱収縮変形する。このときの熱収縮力はタックラベル１とボトル表面との位置ずれ作用を起こし、タックラベル１の剥離促進に寄与する。このため、ポリエステル製ボトルの再生処理工程において、例えば、前記タックラベル１を貼付したポリエステル製２軸延伸ブロー（成形）ボトルを熱水処理することにより、熱水が接着剤を溶解させ、接着力を低下させるとともに、ボトルが縦横２軸に収縮変形し、タックラベル１はボトル表面との位置ずれを起こし容易に剥離する。また、前記接着剤は熱水に溶解されているため、タックラベル１がボトル表面に再付着することはない。
【００２０】
また、ポリエステルの比重は１以上（１．３〜１．４程度）であるためボトル７（又はその粉砕物）は水中に沈むのに対し、ラベル基材２は比重１未満の材料で形成されているので水に浮くという性質を有する。このため、ポリエステル製ボトルの再生工程において、例えば、使用済みボトルを洗浄、粉砕し、攪拌洗浄した後、剥離したタックラベル１（粉砕物）とボトル７（粉砕物）とを、水中での浮き沈み（比重差）を利用して極めて容易に分離できる。
【００２１】
このように、ボトル７に貼着したタックラベル１を再生処理設備における熱水処理等の再生工程で効率よく剥離、除去でき、且つ手でも容易に剥がすことができることから、ポリエステル製ボトルのリサイクルが極めて容易となる。
【００２２】
また、上記の例では、印刷層３の表面に被覆層４が形成されているので、印刷層３が保護されるとともに、被覆層４を構成する樹脂等を適宜選択することによりラベル表面に光沢を付与することができる。
【００２３】
前記ラベル基材２を構成する材料の比重は１未満であればよく、通常０．３〜０．９９、好ましくは０．７５〜０．９７程度である。ラベル基材２としては、耐水性を有する合成紙、プラスチックフィルムやこれらの積層体等の何れであってもよく、印刷適性、接着剤との親和性、ラベル剥離後のボトルとの分離性等を考慮して適宜選択できる。前記合成紙には、内部紙化法合成紙［商品名：ユポ（王子油化合成紙（株）製）など］、表面塗工法合成紙［商品名：ピーチコート（日清紡績（株）製）など］、スパンボンド法合成紙［商品名：ＴＹＶＥＫ（デュポン社製）など］などが含まれる。また、前記プラスチックフィルムとして、ポリプロピレンフィルム、ポリエチレンフィルムなどのポリオレフィンフィルムや発泡ポリスチレンフィルム、発泡ポリエステルフィルム、発泡ポリオレフィンフィルムなどの発泡プラスチックフィルムなどが例示できる。プラスチックフィルムは延伸フィルム及び無延伸フィルムの何れであってもよい。これらの中でも、ラベル基材として、印刷性、剛性、コスト、ラベリング適性などに優れていることから、商品名「ユポ」などのポリオレフィン系樹脂の内部紙化合成紙や延伸ポリプロピレンフィルムが好ましい。
【００２４】
ラベル基材２の厚みは、タックラベル１とした際の取扱性、作業性等を損なわない範囲で選択できるが、一般には２０〜２００μｍ程度である。
【００２５】
ラベル基材２のうち印刷層３側の表面は、印刷性を向上させるため、コロナ放電処理、プラズマ処理、火炎処理、酸処理などの慣用の表面処理が施されていてもよい。
【００２６】
印刷層３は、商品名や取扱い注意事項などの文字、画像などを表示する層であり、スクリーン印刷、凸版輪転印刷、グラビア印刷等の慣用の印刷法により形成できる。
【００２７】
被覆層４を構成する材料としては、印刷層３を保護可能な材料であれば特に限定されず、例えば、ポリエチレン、ポリプロピレンなどのポリオレフィン系樹脂；ポリスチレン、スチレンをコモノマーとして含むスチレン共重合体などのポリスチレン系樹脂；ポリ塩化ビニル；ポリ塩化ビニリデン；ポリエステルなどの樹脂などが使用でき、被覆層４はこれらの樹脂のコーティング又はフィルムラミネートにより形成できる。上記樹脂の中でもポリオレフィン系樹脂を用いる場合が多く、例えば、延伸ポリプロピレンフィルムを印刷層３の表面にラミネートすることにより被覆層４を形成できる。被覆層４を構成する材料の比重は、前記ラベル基材２の場合と同様の理由から、１未満（例えば０．８５〜０．９９程度、特に０．８７〜０．９７程度）であるのが好ましい。
【００２８】
被覆層４の厚みは、タックラベル１とした際の取扱性等を損なわない範囲で適当に選択でき、例えば１０〜５０μｍ程度である。
被覆層４は、例えば、粘着ラミネーション、ドライラミネーション、押出ラミネーションなどの慣用のラミネート加工やコーティング加工などにより形成できる。なお、本発明では、必ずしも前記被覆層４を設ける必要はない。
【００２９】
前記接着剤層５を構成する熱水可溶性接着剤としては、熱水（例えば６０〜１００℃程度の熱水）に溶解する接着剤であれば特に限定されないが、常温（例えば１５℃）の水には溶解しにくいのが好ましい。特に好ましい接着剤層は、タックラベルを被着物（例えば、ポリエステル製ボトル）に該接着剤層を介して貼着した接着物を４０℃の水に浸漬した場合には３０分以上（好ましくは２時間以上、さらに好ましくは６時間以上）剥離せず、且つ７５℃以上（例えば７５〜９５℃程度）の熱水に浸漬した場合には３０分以内に剥離可能な接着剤で形成されている。このような接着剤層を有するタックラベルを用いると、ラベルをポリエステル製ボトルなどの被着物に貼着した後、この接着物を水に浸漬しても容易には剥がれないので、ラベル貼着後でも内容物の充填等のため水道水などの通常の水によりボトル内部などを洗浄できるとともに、所定の目的を達した後には、熱水により容易に剥離、除去することができる。
【００３０】
前記熱水可溶性接着剤として、例えば、アクリル系粘着剤などの感圧接着剤等を使用できる。好ましい熱水可溶性接着剤として、熱水に対する溶解性が高く且つ再接着しにくい接着剤、例えば、ベースポリマーに、アクリル酸エチル、アクリル酸ブチル、アクリル酸２−エチルヘキシル等のアクリル酸アルキルエステル（例えば、アクリル酸Ｃ2-10アルキルエステル）や、メタクリル酸ブチル、メタクリル酸２−エチルヘキシル等のメタクリル酸アルキルエステル（例えば、メタクリル酸Ｃ4-12アルキルエステル）を主モノマー成分として、アクリル酸メチル、メタクリル酸メチル、酢酸ビニル等のコモノマー成分と、アクリル酸、メタクリル酸、マレイン酸等のカルボキシル基含有モノマーや２−ヒドロキシエチル（メタ）アクリレート等のヒドロキシル基含有モノマー等の成分を主とした共重合体を使用し、親水性を向上させるため、ポリオキシエチレンノニルフェニルエーテル、ポリオキシエチレンオクチルフェニルエーテル等のノニオン系界面活性剤を加えたものなどのアクリル系水溶性粘着剤などが挙げられる。
接着剤層５の厚みは、例えば３〜１００μｍ、好ましくは１０〜４０μｍ程度である。
【００３１】
接着剤層５は、熱水可溶性接着剤を含む接着剤組成物（エマルジョン、溶液など）をロールコーター、バーコーター、ナイフコーター、スプレーなどの慣用のコーティング手段を用いてラベル基材２上に塗工することにより形成できる。
【００３２】
非粘着性マスキング層６を構成するマスキング剤としては、接着剤層５上に非粘着性の被覆層を形成可能なものであればよく、例えば、ニス、塗料、印刷インク、アクリル系樹脂（ポリメタクリル酸メチルなど）、酢酸ビニル、塩化ビニル、ポリスチレン、塩化ビニル−酢酸ビニル共重合体、エチレン−酢酸ビニル共重合体、シリコーン樹脂、ポリビニルアルコール等の合成樹脂などを使用できる。特に、紫外線硬化型の印刷インキを印刷法により施して非粘着性マスキング層６を形成するのが好ましい。
【００３３】
非粘着性マスキング層６の厚みは、タックラベル１をボトル７に貼着する際の操作性やタックラベル１の貼着安定性等を損なわない範囲で適宜選択できるが、通常、２〜３０μｍ、好ましくは３〜１５μｍ程度である。
【００３４】
非粘着性マスキング層６は、接着剤層５表面のうち中央部に周縁部を環状に余して形成され、かつ接着剤層５表面のうち一端縁部に、ボトルからの剥離作業時にボトル表面との間に引き剥がし用間隙が確保できるように形成されていればよく、その平面形状は、四角形状、三角形状、円状、楕円状等の何れであってもよい。
【００３５】
また、非粘着性マスキング層６の全表面積は、接着剤層５（又はラベル基材２）の全表面積に対して、例えば４０〜９０％、好ましくは６０〜８５％程度である。非粘着性マスキング層６の表面積が小さすぎると、ボトルからの剥離作業時のラベル剥離性が低下しやすく、逆に前記表面積が大きすぎると、タックラベル貼付後のボトルの流通過程においてタックラベルが不用意に剥がれるおそれが生じる。
非粘着性マスキング層６は、慣用の方法（例えば、特許第１５０４３０６号の明細書に記載の糊面印刷法など）により形成できる。
【００３６】
なお、本発明のタックラベルＢにおいては、必ずしも非粘着性マスキング層を設けなくてもよいが、手で剥がす際につまみやすくするため、接着剤層の表面のうち少なくとも一端縁部に非粘着性マスキング層を設けるのが好ましく、特に、前記のように、非粘着性マスキング層を、接着剤層の表面のうち中央部と該中央部から離隔した一端縁部とに、前記接着剤層が環状に露出するように設けるのが望ましい。
【００３７】
タックラベル１の接着剤層５側の表面には、通常、離型シート（セパレータ）（図示せず）が貼付されており、タックラベル１をボトル７に貼着する際には、前記離型シートを剥がして使用に供される。
なお、本発明において、ラベル基材２の形状やサイズは特に限定されず、被貼着物であるポリエステル製ブローボトルの形状、サイズ等に応じて適宜選択できる。
【００３８】
本発明のタックラベル付きポリエステル製ボトルにおいて、ブロー成形ボトル７本体を構成する材料としては、慣用のポリエステル樹脂、例えば、ポリエチレンテレフタレート樹脂などが使用される。ボトル７は慣用のブロー成形法（例えば２軸延伸ブロー成形）により製造できる。また、ポリエステル製ボトル７へのタックラベル１の貼着は、慣用のラベル貼着機により行うことができる。
【実施例】
【００３９】
以下、実施例により本発明をさらに詳細に説明するが、本発明は実施例により何ら限定されるものではない。
【００４０】
実施例
ラベル基材２としてのオレフィン系樹脂からなる比重０．８４の内部紙化法合成紙［商品名：ユポ（王子油化合成紙（株）製）、１７０ｍｍ×１４０ｍｍ、厚み８０μｍ］の片面に、熱水可溶性接着剤として、アクリル酸ブチルとアクリル酸２−エチルヘキシルを主成分としたアクリル酸アルキルエステル系の共重合体からなるアクリル系のエマルジョン型粘着剤を２５μｍの厚さに塗布して接着剤層５を形成し、この接着剤層５の上にセパレータを積層してラベル原紙を作製した。このラベル原紙のラベル基材２の表面に印刷層３を形成し、さらに印刷層３の上面に図示しない接着剤層を介して延伸ポリプロピレンフィルム（比重０．９２、厚み２０μｍ）を被覆層４として積層し、接着剤層５から前記セパレータを剥離した後、該接着剤層の表面（ラベルとしての裏面側）のうち、中央部６ａと該中央部から離隔した一端縁部６ｂとに、紫外線硬化型印刷インキからなる非粘着性マスキング剤を厚さ５μｍで、接着剤層５がラベル周囲に約１０ｍｍ幅の環状に露出するように塗布し、塗布面に紫外線を照射して該インキを硬化した後、再度セパレータを積層してタックラベル１とした。なお、接着剤層５の露出率は２２％であった。
【００４１】
このタックラベル１をセパレータから剥離して、容量４ｌの丸形ポリエステル２軸延伸ブロー成形ボトルに既存のラベラーで貼付したところ、皺、浮きなどなく、美麗に且つ確実に貼着できた。このボトルを８日間室温で保管した後、試験を行った。その結果を以下に示す。
（１）上記タックラベル付きポリエステルボトルを９２℃の熱水に３０分間浸漬したところタックラベルは完全に剥離した。また、剥離したタックラベルは水に浮き、ボトルと容易に分離できた。
（２）上記タックラベル付きポリエステルボトルのタックラベルは、端縁部６ｂを指でつまんで引き剥がすと、周囲のみ接着されているため、容易に剥離できた。また、接着部分の剥離強度（ＪＩＳ  Ｚ  ０２３７に規定の「１８０度引きはがし法」に準ずる）を測定したところ、９．５Ｎ／１５ｍｍであった。
（３）上記タックラベル付きポリエステルボトルを４０℃の水に浸漬し、３０分放置したが外観上変化がなく、タックラベルも剥離しなかった。
【図面の簡単な説明】
【００４２】
【図１】本発明のタックラベルの一例を示す正面図である。
【図２】図１のタックラベルの背面図である。
【図３】図２のIII−III線断面図である。
【図４】本発明のタックラベル付きポリエステル製ボトルの一例を示す斜視図である。
【符号の説明】
【００４３】
１  タックラベル
２  ラベル基材
３  印刷層
４  被覆層
５  接着剤層
６  非粘着性マスキング層
７  ポリエステル製ブローボトル
【図１】
2006293386.tif 000003
【図２】
2006293386.tif 000004
【図３】
2006293386.tif 000005
【図４】
2006293386.tif 000006